(57)【要約】【課題】  近赤外線吸収機能と共に優れた表示特性を長期に保持することができる耐久性に優れたディスプレイ用光学フィルタを提供すること。【解決手段】  近赤外線吸収層を含むディスプレイ用光学フィルタであって、近赤外線吸収層がシアニン系色素を含み、近赤外線吸収層とは別の層がネオンカット色素を含んでいることを特徴とするディスプレイ用光学フィルタ。【選択図】図２
2009271179.tif 000002
【特許請求の範囲】
【請求項１】
近赤外線吸収層を含むディスプレイ用光学フィルタであって、
近赤外線吸収層がシアニン系色素を含み、近赤外線吸収層とは別の層がネオンカット色素を含んでいることを特徴とするディスプレイ用光学フィルタ。
【請求項２】
別層が粘着剤層である請求項１に記載のディスプレイ用光学フィルタ。
【請求項３】
ネオンカット色素がポルフィリン系色素である請求項１又は２に記載のディスプレイ用光学フィルタ。
【請求項４】
粘着剤層が、さらに色調補正色素を含んでいる請求項２又は３に記載のディスプレイ用光学フィルタ。
【請求項５】
さらに透明基板上に設けられたメッシュ状導電層を有し、且つこの透明基板の導電層の設けられていない側の表面に、前記粘着剤層が設けられている請求項２〜４のいずれか１項に記載のディスプレイ用光学フィルタ。
【請求項６】
近赤外線吸収層が、さらにジイモニウム系色素を含んでいる請求項１〜５のいずれか１項に記載のディスプレイ用光学フィルタ。
【請求項７】
プラズマディスプレイパネル用フィルタである請求項１〜６のいずれか１項に記載のディスプレイ用光学フィルタ。
【請求項８】
請求項１〜６のいずれか１項に記載のディスプレイ用光学フィルタがガラス基板に貼付されたディスプレイ用光学フィルタ。
【請求項９】
請求項１〜６のいずれか１項に記載のディスプレイ用光学フィルタを備えたことを特徴とするディスプレイ。
【請求項１０】
請求項１〜６のいずれか１項に記載のディスプレイ用光学フィルタを備えたことを特徴とするプラズマディスプレイパネル。
【発明の詳細な説明】
【技術分野】
【０００１】
本発明は、近赤外線遮断機能を有するディスプレイ用光学フィルタ及びこの光学フィルタを備えたディスプレイ、特にプラズマディスプレイパネル（ＰＤＰ）に関する。
【背景技術】
【０００２】
ＰＤＰには、通常、前面フィルタが使用される。この前面フィルタは、近赤外線カット、色再現性向上（発光色純度向上）、電磁波シールド、明所コントラスト向上（反射防止）、発光パネルの保護、発光パネルからの熱遮断等を目的として使用される。
【０００３】
ＰＤＰの発光パネルの発する近赤外線は、家庭用テレビやビデオ等に使用されるリモコンに誤作動を与えることを避けるために、これを低減することが必要である。またＰＤＰの発光パネルの発する電磁波は、人体や精密機器への悪影響を避けるためにこれを抑制することも必要である。またＰＤＰの発光パネルからの発光を、人間の視覚にとって自然な色に感じられるように、フィルタでの補正によって色再現性向上（発光色純度向上）の工夫も求められている。さらにディスプレイの表示は、明るい室内等の明所においても外部からの光の反射等によって妨げられることなく、十分なコントラストで視認されることが望ましい。加えて、ディスプレイ製品に直接に手で触れたような場合でも、使用者がその高温に驚かされるような事態を避けるために、ＰＤＰの発光パネルの発する熱が遮断されることも望ましい。
【０００４】
上記の目的に適宜沿うようにＰＤＰ用光学フィルタが設計されるが、一般に、反射防止、近赤外線遮断、電磁波遮蔽等の各種機能を有する光学フィルタが用いられている。しかしながら、実際は、それぞれの機能を有する光学フィルタ及び２個の機能を有する光学フィルタを、適宜組み合わせて貼り合わせることによりＰＤＰ用光学フィルタとして使用されている。
【０００５】
前述のプラズマディスプレイから放射される近赤外線は、周辺の電子機器の誤動作の原因となるため、特に有効な遮断が求められている。
【０００６】
近赤外線遮断の機能を有する光学フィルタとして、例えば、特許文献１（特開２００５−１３３６２４号公報）には、反射防止層、透明導電メッシュ層、透明粘着剤層、透明機能化層を有し、これらの少なくとも一層にジイモニウム系化合物の近赤外線吸収色素及び／又はネオン光吸収色素が含まれる光学フィルタが開示されている。
【０００７】
また、特許文献２（特開２００７−２５８７０５号公報）には、プラズマディスプレイと、電磁波遮蔽層、その上に形成された粘着剤層と、粘着剤層上に形成されるベースフィルム層とを含むことを特徴とするプラズマディスプレイ装置が開示されており、ここでは、粘着剤層が近赤外線遮蔽物質、ネオン波長遮断物質または選択的吸光物質の内の少なくとも一つを含むように設計されている。
【０００８】
【特許文献１】特開２００５−１３３６２４号公報
【特許文献２】特開２００７−２５８７０５号公報
【発明の開示】
【発明が解決しようとする課題】
【０００９】
以上のように、従来では、近赤外線吸収物質、ネオン光吸収色素、選択的吸光物質は、それぞれの専用の層、或いは粘着剤層等の任意の層に含有させている。従って、これらの色素等の物質は同一の層に含有させたり、別々に含有させたりされている。本発明者の検討によれば、近赤外線吸収剤として、特にシアニン系色素を使用した場合に、シアニン系色素とネオン光吸収色素とを同一の層に含有させると、シアニン系色素の劣化が顕著になることを見いだした。
【００１０】
従って、本発明の目的は、近赤外線吸収機能を長期に保持することができる耐久性に優れたディスプレイ用光学フィルタを提供することにある。
【００１１】
また、本発明の目的は、近赤外線吸収機能と共に優れた表示特性を長期に保持することができる耐久性に優れたディスプレイ用光学フィルタを提供することにある。
【００１２】
さらに、本発明の目的は、近赤外線吸収機能を長期に保持することができる耐久性に優れたディスプレイパネルを提供することにある。
【００１３】
さらにまた、本発明の目的は、近赤外線吸収機能を長期に保持することができる耐久性に優れたプラズマディスプレイパネルを提供することにある。
【課題を解決するための手段】
【００１４】
本発明者の検討によると、上記シアニン系色素と、ネオンガス由来の発光をカットする色素（以下、ネオンカット色素とも言う）とを併用した場合、これらを別層に含有させることによりシアニン系色素の劣化を防止することができ、近赤外線吸収機能を長期に保持することができることが明らかとなった。
【００１５】
本発明は、
近赤外線吸収層を含むディスプレイ用光学フィルタであって、
近赤外線吸収層がシアニン系色素を含み、近赤外線吸収層とは別の層がネオンカット色素を含んでいることを特徴とするディスプレイ用光学フィルタ；
にある。従って、近赤外線吸収層には一般にネオンカット色素は含まれていない。
【００１６】
本発明の上記ディスプレイ用光学フィルタの好適態様は以下の通りである。
（１）別層が粘着剤層である。粘着剤層にネオンカット色素を含ませることにより、別層にすることができ且つ層の増加を防ぐことができる。
（２）ネオンカット色素がポルフィリン系色素である。粘着剤により劣化し難い色素であるため、粘着剤層中での耐久性が良好である。
（３）粘着剤層が、さらに色調補正色素を含んでいる。色調補正色素も、シアニン系色素を劣化させる傾向があるので、シアニン系色素の劣化防止に有効である。
（４）さらに透明基板上に設けられたメッシュ状導電層を有し、且つこの透明基板の導電層の設けられていない側の表面に、前記粘着剤層が設けられている。メッシュ状導電層の金属の影響で、ネオンカット色素及び色調補正色素が劣化しやすいが、これを防止することができる。
【００１７】
しかしながら、透明基板の導電層の表面に、前記粘着剤層を設けてもよい。ガラスの種類等により、ガラス表面のアルカリ金属の影響が、上記メッシュ状導電層の金属の影響より若干大きい場合があり、この場合は導電層の表面に前記粘着剤層を設ける方が好ましい。
（５）近赤外線吸収層が、さらにジイモニウム系色素を含んでいる。シアニン系色素と併用することにより、近赤外線吸収機能が向上する。
（６）近赤外線吸収層は透明基板上に設けられている。
（７）粘着剤がアクリル系粘着剤である。さらに硬化剤（好ましくは、イソシアネート硬化剤、エポキシ硬化剤）を含むことも好ましい。粘着性を付与しやすい。
（８）透明基板は、一般に透明プラスチックフィルムである。
（９）上記光学フィルタにおいて、表面に反射防止層を、そして裏面に近赤外線吸収層を有する基板と、表面に導電層及び裏面に粘着剤層を有する別の基板とが、近赤外線吸収層と導電層が対向した状態で別の粘着剤層により接着された積層体を含む構成を有する。一般に、いずれかの粘着剤層にネオンカット色素を含有する。
（１０）上記光学フィルタにおいて、基板の一方の表面に、導電層及び反射防止層がこの順で設けられ、且つ基板の他方の表面に近赤外線吸収層が設けられた構成を有する。
（１１）プラズマディスプレイパネル用フィルタである。
（１２）上記ディスプレイ用光学フィルタがガラス基板に貼付されたディスプレイ用光学フィルタ。
【００１８】
本発明は、さらに、上記ディスプレイ用光学フィルタを備えたことを特徴とするディスプレイ；及び上記ディスプレイ用光学フィルタを備えたことを特徴とするプラズマディスプレイパネルにもある。
【発明の効果】
【００１９】
本発明のディスプレイ用光学フィルタは、近赤外線吸収層にシアニン系色素が含まれ、近赤外線吸収層とは別の層にネオンカット色素が含まれている。このように、これらの色素を別層に含有させることによりシアニン系色素の劣化を防止することができ、近赤外線吸収機能を長期に保持することができる。
【００２０】
このため、本発明のディスプレイ用光学フィルタは、優れた近赤外線吸収機能（遮断性）を長期に保持することができ、また優れた近赤外線吸収機能と共に不要なネオンガス由来の光を有効にカットする機能を有するので、優れた表示特性を長期に保持する耐久性にも優れている。従って、このようなディスプレイ用光学フィルタは、特にＰＤＰの光学フィルタとして使用した場合、近赤外線が有効にカットされているので周辺の電子機器の誤動作を顕著に防止すると共に、得られるＰＤＰの表示画像は不要なネオンガス由来の光が有効にカットされているため優れたものである。
【発明を実施するための最良の形態】
【００２１】
本発明のディスプレイ用光学フィルタについて図を用いて説明する。
【００２２】
図１は、本発明の光学フィルタにおける基本構成の１例の概略断面図である。
【００２３】
本発明の光学フィルタは、透明基板１１、透明基板１１の一方の表面に形成された近赤外線吸収層１２、及びその上に形成されたネオンカット色素を含む粘着剤層１２から構成される。粘着剤層１２がネオンカット色素を含まず、別の透明基板（例えばメッシュ導電層付きフィルム）の表面にネオンカット色素を含む別の粘着剤層を設けることもできる。この場合、２枚の基板を接着して使用される。透明基板１１の反対側の表面には、一般に反射防止層が設けられる。
【００２４】
本発明では、近赤外線吸収層１２にシアニン系色素が含まれ、近赤外線吸収層１２とは別の層（例、上記粘着剤層１３）にネオンカット色素が含まれている。このように、これらの色素を別層に含有させることによりシアニン系色素の劣化を防止することができ、近赤外線吸収機能を長期に保持することができる。即ち、シアニン系色素は、光等の吸収により励起して酸素を発生し、これが自らを攻撃して劣化させる傾向があるが、ネオンカット色素が併存した場合、これを促進する傾向があると推察される。
【００２５】
このため、本発明のディスプレイ用光学フィルタは、優れた近赤外線吸収機能（遮断性）を長期に保持することができ、また優れた近赤外線吸収機能と共に不要なネオンガス由来の光を有効にカットすることができるため、優れた表示特性を長期に保持する耐久性に優れている。
【００２６】
このような光学フィルタは、一般に８００〜１１００ｎｍの波長領域の近赤外線の光の透過率の最小値が３０％以下である。そして、５６０〜６１０ｎｍの波長領域における光の透過率の最小値が視感透過率に対して８０％以下であることが一般的である。
【００２７】
近赤外線吸収層１２に粘着性を持たせてこれを用いて、他の光学フィルム、或いはディスプレイ表面に接着してもよい。反射防止機能を必要としない用途では、反射防止層は無くても良い。
【００２８】
図２に、本発明の光学フィルタにおける好適態様の１例の概略断面図を示す。この光学フィルタは、透明基板２１Ａ、透明基板２１Ａの一方の表面に形成された反射防止層２５、及び透明基板２１Ａの他方の表面に形成された近赤外線吸収層２２及びその上のネオンカット色素を含有する粘着剤層２３Ａから構成される積層体と、別の透明基板２１Ｂ、透明基板２１Ｂの一方の表面に形成されたメッシュ状導電層２４、及び透明基板２１Ｂの他方の表面に形成された粘着剤層２３Ｂから構成される別の積層体とが、粘着剤層２３Ａを介して接着された構成を有する。
【００２９】
粘着剤層２３Ａ又は粘着剤層２３Ｂには、色調補正色素を一般に含有させる。作業性の点から、ネオンカット色素と色調補正色素とを同一の粘着剤層に含ませることが好ましい。
【００３０】
上記の光学フィルタでは、ネオンカット色素を粘着剤層２３Ａに含有させているが、ネオンカット色素を粘着剤層２３Ａに含有させず粘着剤層２３Ｂに含有させることも好ましい。粘着剤層２３Ａに含有させた場合は、メッシュ前面の透過率が低下してメッシュの欠点が目立たなくなる点で有利であり、粘着剤層２３Ｂに含有させた場合は、メッシュ状導電層の金属の影響で、ネオンカット色素及び色調補正色素が劣化しやすいが、これを防止することができる。
【００３１】
このような光学フィルタも、前述したように、一般に、８００〜１１００ｎｍの波長領域の近赤外線の光の透過率の最小値が３０％以下である。そして、５６０〜６１０ｎｍの波長領域における光の透過率の最小値も視感透過率に対して８０％以下であることが一般的である。このような光学フィルタは、粘着剤層２３Ｂを介してディスプレイ表面に接着されるか、粘着剤層２３Ｂを介してガラス板に接着されＰＤＰの前面に配置されるのが一般的である。
【００３２】
本発明の光学フィルタの別の好適態様の１例を図３に示す（透明基板を１枚使用した態様）。透明基板３１の一方の表面にメッシュ状の導電層（電磁波シールド層）３４が設けられ、さらに導電層３４の上に反射防止層３５が設けられ、透明基板３１の他方の表面に近赤外線吸収層３２及びネオンカット色素含有粘着剤層３３が積層されている。粘着剤層３３には、さらに色調補正色素を含有することが好ましい。
【００３３】
この光学フィルタでは、基板として透明基板３１を１枚のみ使用しており、図２の光学フィルタに比較して薄いものが得られる。或いは、メッシュ状の導電層（電磁波シールド層）３４の上に、近赤外線吸収層３２及びネオンカット色素含有粘着剤層３３を積層し、そして近赤外線吸収層３２及びネオンカット色素含有粘着剤層３３の代わりに反射防止層３５を設けても良い。
【００３４】
本発明の光学フィルタは、シアニン系色素とネオンカット色素を別層に設けられていればどのような構成を有していても良く、図１〜３に示した以外の構成を有するもの、例えば、上記で示した層の位置は適宜変更したものであっても良い。
【００３５】
本発明では、一般に、反射防止層２５、３５は、ハードコート層であるか；ハードコート層とハードコート層より屈折率の低い低屈折率層とからなるか（この場合ハードコート層が金属導電層と接している）或いは、ハードコート層、ハードコート層より屈折率の高い高屈折率層及びハードコート層より屈折率の低い低屈折率層からなる（この場合ハードコート層が金属導電層と接している）。層が多いほど、一般により良好な反射防止性が得られる。あるいは、反射防止層が防眩層、又は防眩層と防眩層より屈折率の低い低屈折率層とからなる（防眩層が一般に金属導電層と接している）ことも好ましい。防眩層は、いわゆるアンチグレア層であり、一般に優れた反射防止効果を有し、低屈折率層等の反射防止層を設けなくて良い場合が多い。
【００３６】
上記導電層２４、３４としては、上記ではメッシュ状の金属層又は金属含有層示したが、そのほかに金属酸化物層（誘電体層）、又は金属酸化物層と金属層との交互積層膜でも勿論良い。メッシュ状の金属層又は金属含有層は、一般に、エッチングにより、又は印刷法により形成されているか、金属繊維層である。これにより低抵抗を得られやすい。
【００３７】
上記近赤外線吸収層１２、２２、３２は、ＰＤＰからの不要な光を遮断する機能を有する。本発明では、近赤外線を吸収するシアニン系色素を含む層である。ネオンカット色素を含む粘着剤層１３、２３Ａ、２３Ｂ、３３は、一般に５６０〜６１０ｎｍの波長領域に極大吸収を有する色素及びこれを分散させる粘着剤（粘着性樹脂）を含んでいる。
【００３８】
粘着剤層２３Ｂ、３３は、ディスプレイへ容易に装着するために設けられている。ネオンカット色素、色調補正色素を含んでも良い。粘着剤層の上に剥離シートを設けても良い。
【００３９】
本発明のディスプレイ用光学フィルタは、例えば、透明基板の表面の全域に、反射防止層を形成し、透明基板の裏面に近赤外線吸収層及びネオンカット色素含有粘着剤層を形成することにより得られる。また、上記の反射防止層と、近赤外線吸収層及びネオンカット色素含有粘着剤層とを有する透明基板を、表面にメッシュ状導電層及び裏面に粘着層を有する透明基板の導電層上に積層し、ネオンカット色素含有粘着剤層により接着することにより得られる。
【００４０】
次に、本発明のディスプレイ用光学フィルタに使用される材料について以下に説明する。
【００４１】
透明基板は、透明なプラスチックフィルムであることが好ましい。その材料としては、透明（「可視光に対して透明」を意味する。）であれば特に制限はない。プラスチックフィルムの例としては、ポリエステル｛例、ポリエチレンテレフタレート（ＰＥＴ）、ポリブチレンテレフタレート｝、ポリメチルメタクリレート（ＰＭＭＡ）、アクリル樹脂、ポリカーボネート（ＰＣ）、ポリスチレン、トリアセテート樹脂、ポリビニルアルコール、ポリ塩化ビニル、ポリ塩化ビニリデン、ポリエチレン、エチレン−酢酸ビニル共重合体、ポリビニルブチラール、金属イオン架橋エチレン−メタクリル酸共重合体、ポリウレタン、セロファン等を挙げることができる。これらの中でも、加工時の負荷（熱、溶剤、折り曲げ等）に対する耐性が高く、透明性が特に高い等の点で、ポリエチレンテレフタレート（ＰＥＴ）、ポリカーボネート（ＰＣ）、ポリメチルメタクリレート（ＰＭＭＡ）等が好ましい。特に、ＰＥＴが、加工性に優れているので好ましい。
【００４２】
透明基板の厚さとしては、光学フィルタの用途等によっても異なるが、一般に１μｍ〜１０ｍｍ、１μｍ〜５ｍｍ、特に２５〜２５０μｍが好ましい。
【００４３】
本発明は導電層（電磁波シールド層）が設けられることが好ましい。導電層は、得られる光学フィルタの表面抵抗値が、一般に１０Ω／□以下、好ましくは０．００１〜５Ω／□の範囲、特に０．００５〜５Ω／□のとなるように設定される。前述のように、メッシュ（格子）状の導電層が好ましい。しかしながら、導電層は、気相成膜法により得られる層（金属酸化物（ＩＴＯ等）の透明導電薄膜）でも良い。さらに、ＩＴＯ等の金属酸化物の誘電体膜とＡｇ等の金属層との交互積層体（例、ＩＴＯ／銀／ＩＴＯ／銀／ＩＴＯの積層体）であっても良い。
【００４４】
メッシュ状の金属導電層としては金属繊維及び金属被覆有機繊維の金属を網状にしたもの、透明基板上の銅箔等の層を網状にエッチング加工し、開口部を設けたもの、透明基板上に導電性インクをメッシュ状に印刷したもの、等を挙げることができる。
【００４５】
メッシュ状の金属導電層の場合、メッシュとしては、金属繊維及び／又は金属被覆有機繊維よりなる線幅１μｍ〜１ｍｍ、開口率５０％以上のものが好ましい。より好ましい線径は１０〜５００μｍ、開口率は５０以上９５％以下である。メッシュ状の導電層において、線幅が１ｍｍを超えると電磁波シールド性が向上するが、開口率が低下し両立させることができない。１μｍ未満では、メッシュとしての強度が下がり取扱いが困難となる。また開口率が９５％を超えるとメッシュとしての形状を維持することが困難であり、５０％未満では光透過性が低下し、ディスプレイからの光量も低下する。
【００４６】
なお、導電性メッシュの開口率とは、当該導電性メッシュの投影面積における開口部分が占める面積割合を言う。
【００４７】
メッシュ状の導電層を構成する金属繊維及び金属被覆有機繊維の金属としては、銅、ステンレス、アルミニウム、ニッケル、チタン、タングステン、錫、鉛、鉄、銀、炭素或いはこれらの合金、好ましくは銅、ステンレス、ニッケルが用いられる。
【００４８】
金属被覆有機繊維の有機材料としては、ポリエステル、ナイロン、塩化ビニリデン、アラミド、ビニロン、セルロース等が用いられる。
【００４９】
金属箔等の導電性の箔をパターンエッチングしたもの場合、金属箔の金属としては、銅、ステンレス、アルミニウム、ニッケル、鉄、真鍮、或いはこれらの合金、好ましくは銅、ステンレス、アルミニウムが用いられる。
【００５０】
金属箔の厚さは、薄過ぎると取扱い性やパターンエッチングの作業性等の面で好ましくなく、厚過ぎると得られるフィルムの厚さに影響を及ぼし、エッチング工程の所要時間が長くなることから、１〜２００μｍ、特に２〜３０μｍとするのが好ましい。
【００５１】
エッチングパターンの形状には特に制限はなく、例えば四角形の孔が形成された格子状の金属箔や、円形、六角形、三角形又は楕円形の孔が形成されたパンチングメタル状の金属箔等が挙げられる。また、孔は規則的に並んだものに限らず、ランダムパターンとしても良い。この金属箔の投影面における開口部分の面積割合は、２０〜９５％であることが好ましい。さらに開口率５０％以上のものが好ましく、特に５０％以上９５％以下である。また線幅は１０〜５００μｍが好ましい。
【００５２】
上記の他に、メッシュ状の金属導電層として、フィルム面に、溶剤に対して可溶な材料によってドットを形成し、フィルム面に溶剤に対して不溶な導電材料からなる導電材料層を形成し、フィルム面を溶剤と接触させてドット及びドット上の導電材料層を除去することによって得られるメッシュ状金属導電層を用いることも好ましい。
【００５３】
メッシュ状金属導電層上に、さらに金属メッキ層を、導電性を向上させるためは設けても良い（特に、上記溶剤に対して可溶な材料によってドットを形成する方法の場合）。金属メッキ層は、公知の電解メッキ法、無電解メッキ法により形成することができる。メッキに使用される金属としては、一般に銅、銅合金、ニッケル、アルミ、銀、金、亜鉛又はスズ等を使用することが可能であり、好ましくは銅、銅合金、銀、又はニッケルであり、特に経済性、導電性の点から、銅又は銅合金を使用することが好ましい。
【００５４】
また、防眩性能を付与させても良い。この防眩化処理を行う場合、（メッシュ）導電層の表面に黒化処理を行っても良い。例えば、金属膜の酸化処理、クロム合金等の黒色メッキ、黒又は暗色系のインクの塗布等を行うことができる。
【００５５】
本発明の反射防止層は、一般に基板である透明基板より屈折率の低いハードコート層とその上に設けられたハードコート層より屈折率の低い低屈折率層との複合膜であるか、或いはハードコート層と低屈折率層との間にさらに高屈折率層が設けられた複合膜である。反射防止膜は基板より屈折率の低いハードコート層のみであっても有効である。但し、基板の屈折率が低い場合、透明基板より屈折率の高いハードコート層とその上に設けられた低屈折率層との複合膜、或いは低屈折率層上にさらに高屈折率層が設けられた複合膜としても良い。
【００５６】
ハードコート層としては、アクリル樹脂、エポキシ樹脂、ウレタン樹脂、シリコン樹脂等の合成樹脂組成物を主成分とする層である。通常その厚さは１〜５０μｍ、好ましくは１〜１０μｍである。合成樹脂組成物は、一般に熱硬化性樹脂組成物、紫外線硬化性樹脂組成物であり、紫外線硬化性樹脂組成物が好ましい。紫外線硬化性樹脂組成物は、短時間で硬化させることができ、生産性に優れているので好ましい。
【００５７】
熱硬化性樹脂としては、フェノール樹脂、レゾルシノール樹脂、尿素樹脂、メラミン樹脂、エポキシ樹脂、アクリル樹脂、ウレタン樹脂、フラン樹脂、シリコン樹脂などを挙げることができる。
【００５８】
ハードコート層としては、紫外線硬化性樹脂組成物（紫外線硬化性モノマー及び／又はオリゴマー（及び／又はポリマー）、光重合開始剤等からなる）を主成分とする層の硬化層が好ましく、通常その厚さは１〜５０μｍ、好ましくは１〜１０μｍである。
【００５９】
紫外線硬化性モノマー及び／又はオリゴマーとしては、例えば、２−ヒドロキシエチル（メタ）アクリレート、２−ヒドロキシプロピル（メタ）アクリレート、４−ヒドロキシブチル（メタ）アクリレート、２−エチルヘキシルポリエトキシ（メタ）アクリレート、ベンジル（メタ）アクリレート、イソボルニル（メタ）アクリレート、フェニルオキシエチル（メタ）アクリレート、トリシクロデカンモノ（メタ）アクリレート、ジシクロペンテニルオキシエチル（メタ）アクリレート、テトラヒドロフルフリル（メタ）アクリレート、アクリロイルモルホリン、Ｎ−ビニルカプロラクタム、２−ヒドロキシ−３−フェニルオキシプロピル（メタ）アクリレート、ｏ−フェニルフェニルオキシエチル（メタ）アクリレート、ネオペンチルグリコールジ（メタ）アクリレート、ネオペンチルグリコールジプロポキシジ（メタ）アクリレート、ヒドロキシピバリン酸ネオペンチルグリコールジ（メタ）アクリレート、トリシクロデカンジメチロールジ（メタ）アクリレート、１，６−ヘキサンジオールジ（メタ）アクリレート、ノナンジオールジ（メタ）アクリレート、トリメチロールプロパントリ（メタ）アクリレート、ペンタエリスリトールトリ（メタ）アクリレート、ペンタエリスリトールテトラ（メタ）アクリレート、トリス〔（メタ）アクリロキシエチル〕イソシアヌレート、ジトリメチロールプロパンテトラ（メタ）アクリレート等の（メタ）アクリレートモノマー類；ポリオール化合物（例えば、エチレングリコール、プロピレングリコール、ネオペンチルグリコール、１，６−ヘキサンジオール、３−メチル−１，５−ペンタンジオール、１，９−ノナンジオール、２−エチル−２−ブチル−１，３−プロパンジオール、トリメチロールプロパン、ジエチレングリコール、ジプロピレングリコール、ポリプロピレングリコール、１，４−ジメチロールシクロヘキサン、ビスフェノールＡポリエトキシジオール、ポリテトラメチレングリコール等のポリオール類、前記ポリオール類とコハク酸、マレイン酸、イタコン酸、アジピン酸、水添ダイマー酸、フタル酸、イソフタル酸、テレフタル酸等の多塩基酸又はこれらの酸無水物類との反応物であるポリエステルポリオール類、前記ポリオール類とε−カプロラクトンとの反応物であるポリカプロラクトンポリオール類、前記ポリオール類と前記、多塩基酸又はこれらの酸無水物類のε−カプロラクトンとの反応物、ポリカーボネートポリオール、ポリマーポリオール等）と有機ポリイソシアネート（例えば、トリレンジイソシアネート、イソホロンジイソシアネート、キシリレンジイソシアネート、ジフェニルメタン−４，４′−ジイソシアネート、ジシクロペンタニルジイソシアネート、ヘキサメチレンジイソシアネート、２，４，４′−トリメチルヘキサメチレンジイソシアネート、２，２′−４−トリメチルヘキサメチレンジイソシアネート等）と水酸基含有（メタ）アクリレート（例えば、２−ヒドロキシエチル（メタ）アクリレート、２−ヒドロキシプロピル（メタ）アクリレート、４−ヒドロキシブチル（メタ）アクリレート、２−ヒドロキシ−３−フェニルオキシプロピル（メタ）アクリレート、シクロヘキサン−１，４−ジメチロールモノ（メタ）アクリ��ート、ペンタエリスリトールトリ（メタ）アクリレート、ペンタエリスリトールペンタ（メタ）アクリレート、ジペンタエリスリトールヘキサ（メタ）アクリレート、グリセリンジ（メタ）アクリレート等）の反応物であるポリウレタン（メタ）アクリレート、ビスフェノールＡ型エポキシ樹脂、ビスフェノールＦ型エポキシ樹脂等のビスフェノール型エポキシ樹脂と（メタ）アクリル酸の反応物であるビスフェノール型エポキシ（メタ）アクリレート等の（メタ）アクリレートオリゴマー類等を挙げることができる。これら化合物は１種又は２種以上、混合して使用することができる。これらの紫外線硬化性樹脂を、熱重合開始剤とともに用いて熱硬化性樹脂として使用してもよい。
【００６０】
ハードコート層とするには、上記の紫外線硬化性モノマー、オリゴマーの内、ペンタエリスリトールトリ（メタ）アクリレート、ペンタエリスリトールペンタ（メタ）アクリレート、ジペンタエリスリトールヘキサ（メタ）アクリレート、トリメチロールプロパントリ（メタ）アクリレート等の硬質の多官能モノマーを主に使用することが好ましい。
【００６１】
紫外線硬化性樹脂組成物の光重合開始剤として、紫外線硬化性樹脂の性質に適した任意の化合物を使用することができる。例えば、２−ヒドロキシ−２−メチル−１−フェニルプロパン−１−オン、１−ヒドロキシシクロヘキシルフェニルケトン、２−メチル−１−（４−（メチルチオ）フェニル）−２−モルホリノプロパン−１などのアセトフェノン系、ベンジルジメチルケタールなどのベンゾイン系、ベンゾフェノン、４−フェニルベンゾフェノン、ヒドロキシベンゾフェノンなどのベンゾフェノン系、イソプロピルチオキサントン、２−４−ジエチルチオキサントンなどのチオキサントン系、その他特殊なものとしては、メチルフェニルグリオキシレートなどが使用できる。特に好ましくは、２−ヒドロキシ−２−メチル−１−フェニルプロパン−１−オン、１−ヒドロキシシクロヘキシルフェニルケトン、２−メチル−１−（４−（メチルチオ）フェニル）−２−モルホリノプロパン−１、ベンゾフェノン等が挙げられる。これら光重合開始剤は、必要に応じて、４−ジメチルアミノ安息香酸のごとき安息香酸系、又は第３級アミン系などの公知慣用の光重合促進剤の１種または２種以上を任意の割合で混合して使用することができる。また、光重合開始剤のみの１種または２種以上の混合で使用することができる。特に１−ヒドロキシシクロヘキシルフェニルケトン(チバ・スペシャリティケミカルズ社製、イルガキュア１８４）が好ましい。
【００６２】
光重合開始剤の量は、樹脂組成物に対して一般に０．１〜１０質量％、好ましくは０．１〜５質量％である。
【００６３】
さらに、ハードコート層は、紫外線吸収剤、赤外線吸収剤、老化防止剤、塗料加工助剤、着色剤等を少量含んでいても良い。特に、紫外線吸収剤（例、ベンゾトリアゾール系紫外線吸収剤又はベンゾフェノン系紫外線吸収剤）を含むことが好ましく、これによりフィルタの黄変等の防止が効率的に行うことができる。その量は、樹脂組成物に対して一般に０．１〜１０質量％、好ましくは０．１〜５質量％である。
【００６４】
ハードコート層は、透明基板より屈折率が低いことが好ましく、上記紫外線硬化性樹脂組成物を用いることにより一般に基板より低い屈折率を得られやすい。従って、透明基板としては、ＰＥＴ等の高い屈折率の材料を用いることが好ましい。このため、ハードコート層は、屈折率を、１．６０以下にすることが好ましい。膜厚は前記の通りである。
【００６５】
高屈折率層は、ポリマー（好ましくは紫外線硬化性樹脂組成物）中に、ＩＴＯ，ＡＴＯ，Ｓｂ2Ｏ3，ＳｂＯ2，Ｉｎ2Ｏ3，ＳｎＯ2，ＺｎＯ、ＡｌをドープしたＺｎＯ、ＴｉＯ2、酸化セシウムタングステン等の導電性金属酸化物微粒子（無機化合物）が分散した層（硬化層）とすることが好ましい。金属酸化物微粒子としては、平均粒径１０〜１００００ｎｍ、好ましくは１０〜５０ｎｍのものが好ましい。特にＩＴＯ（特に平均粒径１０〜５０ｎｍのもの）が好ましい。屈折率を１．６４以上としたものが好適である。膜厚は一般に１０〜５００ｎｍの範囲、好ましくは２０〜２００ｎｍである。
【００６６】
なお、高屈折率層が導電層である場合、この高屈折率層の屈折率を１．６４以上とすることにより反射防止フィルムの表面反射率の最小反射率を１．５％以内にすることができ、１．６９以上、好ましくは１．６９〜１．８２とすることにより反射防止フィルムの表面反射率の最小反射率を１．０％以内にすることができる。
【００６７】
低屈折率層は、シリカ、フッ素樹脂等の微粒子、好ましくは中空シリカを１０〜４０質量％（好ましくは１０〜３０質量％）がポリマー（好ましくは紫外線硬化性樹脂）中に分散した層（硬化層）であることが好ましい。この低屈折率層の屈折率は、１．４５以下が好ましい。この屈折率が１．４５超であると、反射防止フィルムの反射防止特性が低下する。膜厚は一般に１０〜５００ｎｍの範囲、好ましくは２０〜２００ｎｍである。
【００６８】
中空シリカとしては、平均粒径１０〜１００ｎｍ、好ましくは１０〜５０ｎｍ、比重０．５〜１．０、好ましくは０．８〜０．９のものが好ましい。
【００６９】
ハードコート層は、可視光線透過率が７０％以上であることが好ましい。高屈折率層及び低屈折率層の可視光線透過率も、いずれも８５％以上であることが好ましい。
【００７０】
反射防止層がハードコート層と上記２層より構成される場合、例えば、ハードコート層の厚さは２〜２０μｍ、高屈折率層の厚さは７５〜９０ｎｍ、低屈折率層の厚さは８５〜１１０ｎｍであることが好ましい。
【００７１】
反射防止層の、各層を形成するには、例えば、前記の通り、樹脂組成物（好ましくは紫外線硬化性樹脂組成物）に必要に応じ上記の微粒子を配合し、得られた塗工液を、前記の矩形透明基板表面に塗工し、次いで乾燥した後、紫外線照射して硬化すればよい。この場合、各層を１層ずつ塗工し硬化させてもよく、全層を塗工した後、まとめて硬化させてもよい。
【００７２】
塗工の具体的な方法としては、アクリル系モノマー等を含む紫外線硬化性樹脂組成物をトルエン等の溶媒で溶液にした塗工液をグラビアコータ等によりコーティングし、その後乾燥し、次いで紫外線により硬化する方法を挙げることができる。このウェットコーティング法であれば、高速で均一に且つ安価に成膜できるという利点がある。このコーティング後に例えば紫外線を照射して硬化することにより密着性の向上、膜の硬度の上昇という効果が得られる。前記導電層も同様に形成することができる。
【００７３】
紫外線硬化の場合は、光源として紫外〜可視領域に発光する多くのものが採用でき、例えば超高圧、高圧、低圧水銀灯、ケミカルランプ、キセノンランプ、ハロゲンランプ、マーキュリーハロゲンランプ、カーボンアーク灯、白熱灯、レーザ光等を挙げることができる。照射時間は、ランプの種類、光源の強さによって一概には決められないが、数秒〜数分程度である。また、硬化促進のために、予め積層体を４０〜１２０℃に加熱し、これに紫外線を照射してもよい。
【００７４】
前述のようにハードコート層の代わりに防眩層を設けることも好ましい。反射防止効果が大きいものが得られやすい。防眩層としては、例えば、ポリマー微粒子（例、アクリルビーズ）等の透明フィラー（好ましくは平均粒径１〜１０μｍ）をバインダに分散させた液を塗布、乾燥することにより得られる防眩層、或いは、前述のハードコート層形成用材料に透明フィラー（ポリマー微粒子；例、アクリルビーズ）を加えた液を塗布、硬化させた、ハードコート機能を有する防眩層を挙げることができ、好ましい。防眩層の層厚は、一般に０．０１〜２０μｍの範囲である。
【００７５】
本発明の光学フィルタは、一般に、近赤外線を効率よくシアニン系色素及びこれを溶解及び／又は分散させる樹脂を含有する近赤外線吸収層と、５６０〜６１０ｎｍの波長領域に極大吸収を有する色素及びこれを溶解及び／又は分散させるバインダ樹脂を有すネオンカット色素を含む別層（一般に粘着剤層）との両方の層を有していることを特徴とするものである。
【００７６】
上記のように、ネオンカット色素をふくむ別層として粘着剤層を用いることにより、層の増加を防ぐことができる。ネオンカット色素を含む層（一般に粘着剤層）は、さらに色調補正色素を含有していることが好ましい。色調補正色素も、シアニン系色素を劣化させる傾向があるので、シアニン系色素の劣化防止に有効である。
【００７７】
本発明で使用されるシアニン系色素は、近赤外線を吸収することができるものであり、下記式（１）の構造を有するものが好ましい。
【００７８】
【化１】
2009271179.tif 000003
【００７９】
上記式（１）において、Ａは、エチレン基を含む２価の連結基である。Ｒ1及びＲ2は、炭素原子を含む１価の基である。Ｘ-は、１価の負イオンである。
【００８０】
式（１）におけるＡとしては、近赤外線の遮断性に優れると共に、可視光線の透過性に優れ、色目が良好となる点で、式（２）〜（４）の少なくともいずれかで表されるのが好ましい。
【００８１】
【化２】
2009271179.tif 000004
【００８２】
式（２）〜（４）において、Ｙは、アルキル基、ジフェニルアミノ基、ハロゲン原子及び水素原子のいずれかを表す。
【００８３】
式（１）において、Ａが式（３）の場合の例を式（１０）に、式（４）の場合の例を式（１１）に、式（２）の場合の例を式（１２）に、各々示す。
【００８４】
【化３】
2009271179.tif 000005
【００８５】
式（１）において、Ｒ1及びＲ2としては、例えば、アルキル基（特に、炭素原子数１〜１２）、アリール基（特に、炭素原子数６〜１２）、アルコキシ基（特に、炭素原子数１〜１２）、アルコキシカルボニル基（特に、炭素原子数１〜１２）、スルホニルアルキル基（特に、炭素原子数１〜１２）及びシアノ基等を挙げることができる。Ｘ-としては、Ｉ-、Ｂｒ-、ＣｌＯ4-、ＢＦ4-、ＰＦ6-、ＳｂＦ6-、ＣＨ3ＳＯ4-、ＮＯ3-及びＣＨ3−Ｃ6Ｈ4−ＳＯ3-等を挙げることができる。
【００８６】
シアニン系色素の市販品の例としては、日本化薬（株）製のＫＡＹＡＳＯＲＢ  ＣＹ−４０ＭＣ（Ｆ）、林原（株）製のＮｋｘ  ２７６６、住友精化（株）製のＳＤ５０−Ｅ１０Ｎ等を挙げることができる。
【００８７】
上記シアニン系色素（又はシアニン系色素と後述するジイモニウム系化合物）は後述するバインダ樹脂（一般に、粘着剤用樹脂）１００質量部に対して、０．１〜２０質量部、さらに１〜２０質量部、特に１〜１０質量部含有することが好ましい。またこのような近赤外線吸収層の厚さは、一般に１〜５０μｍ、２〜５０μｍ、特に２〜３０μｍであることが好ましい。
【００８８】
シアニン系色素は、ジイモニウム系化合物と共に使用することが好ましい。ジイモニウム系化合物としては、例えば、式（Ｉ）及び（II）のいずれかで表される化合物が好ましい。
【００８９】
【化４】
2009271179.tif 000006
【００９０】
上記式（Ｉ）及び（II）において、Ｒ7〜Ｒ10は、アルキル基、アリール基、芳香族環を有する基、水素原子及びハロゲン原子の少なくともいずれかを表す。Ｘ-は１価の負イオンであり、Ｙ2-は、２価の負イオンである。
【００９１】
式（Ｉ）及び（II）において、Ｘ-で表される１価の負イオンとしては、I-、Ｃｌ-、Ｂｒ-、Ｆ-等のハロゲンイオン、ＮＯ3-、ＢＦ4-、ＰＦ6-、ＣｌＯ4-、ＳｂＦ6-等の無機酸イオン、ＣＨ3ＣＯＯ-、ＣＦ3ＣＯＯ-、安息香酸イオン等の有機カルボン酸イオン、ＣＨ3ＳＯ3-、ＣＦ3ＳＯ3-、ベンゼンスルホン酸イオン、ナフタレンスルホン酸イオン等の有機スルホン酸イオン等を挙げることができる。
【００９２】
式（Ｉ）及び（II）において、Ｙ2-で表される２価の負イオンしては、スルホン酸基を２個有する芳香族ジスルホン酸イオンが好ましく、例えば、ナフタレン−１，５−ジスルホン酸、Ｒ酸、Ｇ酸、Ｈ酸、ベンゾイルＨ酸（Ｈ酸のアミノ基にベンゾイル基が結合したもの）、ｐ−クロルベンゾイルＨ酸、ｐ−トルエンスルホニルＨ酸、クロルＨ酸（Ｈ酸のアミノ基が塩素原子に置換したもの）、クロルアセチルＨ酸、メタニル−γ酸、６−スルホナフチル−γ酸、Ｃ酸、ε酸、ｐ−トルエンスルホニルＲ酸、ナフタリン−１，６−ジスルホン酸、１−ナフトール−４，８−ジスルホン酸等のナフタレンジスルホン酸誘導体、カルボニルＪ酸、４，４−ジアミノスチルベン−２，２'−ジスルホン酸、ジＪ酸、ナフタル酸、ナフタリン−２，３−ジカルボン酸、ジフェン酸、スチルベン−４，４'−ジカルボン酸、６−スルホ−２−オキシ３−ナフトエ酸、アントラキノン−１，８−ジスルホン酸、１，６−ジアミノアントラキノン−２，７−ジスルホン酸、２−（４−スルホフェニル）−６−アミノベンゾトリアゾール−５−スルホン酸、６−（３−メチル−５−ピラゾロニル）−ナフタレン−１，３−ジスルホン酸、１−ナフトール−６−（４−アミノ−３スルホ）アニリノ−３−スルホン酸等のイオンを挙げることができる。これらの中でも、ナフタレンジスルホン酸イオンが好ましく、式（III）で表されるイオンが特に好ましい。
【００９３】
【化５】
2009271179.tif 000007
【００９４】
式（III）において、Ｒ11及びＲ12は、低級アルキル基、水酸基、アルキルアミノ基、アミノ基、−ＮＨＣＯＲ13、−ＮＨＳＯ2Ｒ13、−ＯＳＯ2Ｒ13（但し、Ｒ13は、アリール基及びアルキル基の少なくともいずれかを表す。Ｒ13は、置換基を有していてもよい。）、アセチル基、水素原子及びハロゲン原子の少なくともいずれかである。
【００９５】
ジイモニウム系化合物としては、式（IV）で表されるものが好ましい。
【００９６】
【化６】
2009271179.tif 000008
【００９７】
式(IV)において、Ｒは、炭素数１〜８のアルキル基を表し、ｎ−ブチル基が特に好ましい。Ｘ-としては、ＢＦ4-、ＰＦ6-、ＣｌＯ4-、ＳｂＦ6-等を挙げることができ、好ましい。ジイモニウム系化合物の好ましい例を示す。
【００９８】
【化７】
2009271179.tif 000009
【００９９】
ジイモニウム系化合物の市販品の例としては、日本化薬（株）製IRG−002、IRG−003、IRG−022、IRG−023、日本カーリット（株）製のCIR-1085及びCIR-RL等を挙げることができる。
【０１００】
ジイモニウム系化合物は前記シアニン系色素と共に使用されることが好ましい。この場合、シアニン系色素は、ジイモニウム系化合物１００重量部に対し、０．１〜１００重量部が好ましく、１〜１００重量部がさらに好ましい。前記含有量が、０．１重量部未満であると、近赤外線の遮断性が不足することがある一方、１００重量部を超えると、可視光の透過率が不足することがある。
【０１０１】
近赤外線吸収層は、例えばシアニン系色素等及びバインダ樹脂等を含む塗工液を塗工、必要により乾燥、そして硬化させることにより得られる。バインダ樹脂として下記のアクリル樹脂等の粘着剤樹脂を用いても良い。
【０１０２】
本発明では、近赤外線吸収層と共にネオンカット層（一般に粘着剤層）が設けられる。本発明の５６０〜６１０ｎｍの波長範囲に極大吸収を有する色素｛ネオンカット色素（ネオン発光の選択吸収色素）｝としては、シアニン系色素、スクアリリウム系色素、アントラキノン系色素、フタロシアニン系色素、ポリメチン系色素、ポリアゾ系色素、アズレニウム系色素、ジフェニルメタン系色素、トリフェニルメタン系色素、ポリフィリン環構造を有する色素を挙げることができる。ポルフィリン環構造を有する色素（ポルフィリン系色素）が好ましい（特にポルフィリン環がＦｅ、Ｍｇ等の金属に配位した構造）。ポリフィリン環構造を有する色素としては、例えば、山田化学工業（株）からＴＡＰ−２、ＴＡＰ−１８、ＴＡＰ−４５等の商品名で市販されている。このような選択吸収色素は、５８５ｎｍ付近のネオン発光の選択吸収性とそれ以外の可視光波長において吸収が小さいことが必要であるため、吸収極大波長が５６０〜６１０ｎｍであり、吸収スペクトル半値幅が４０ｎｍ以下であるものが好ましい。また、ポルフィリン系色素は粘着剤層中での耐久性が良好である。即ち、粘着剤により劣化し難い色素であり、好ましい。
【０１０３】
ネオンカット色素を含む層は、一般に、上記ネオンカット色素及びバインダ樹脂（好ましくは後述アクリル樹脂等の粘着剤樹脂）を主成分とする層で、一般に粘着剤層ある。即ち、上記ネオンカット及びバインダ樹脂等を含む塗工液を塗工、そして乾燥（必要により硬化）させることによって得られる。
【０１０４】
上記ネオンカット色素を含む層は、ネオンカット色素をバインダ樹脂（粘着剤用樹脂）１００質量部に対して、０．１〜５質量部、さらに０．１〜２質量部、特に０．１〜０．５質量部含有することが好ましい。また層の厚さ（粘着剤層の場合）は、一般に１〜１００μｍ、好ましくは５〜５０μｍである。粘着剤層で無い層雄場合、１〜５００μｍ、特に２〜１０μｍが好ましい。
【０１０５】
本発明の光学フィルタは、さらに色調補正用色素を用いて色調を調節することが好ましい。このような色調補正用色素としては、長時間安定であり溶媒や粘着剤樹脂に可溶で、可視光吸収領域が狭くそれ以外の波長での透過率が高いものが好ましい。色調補正用色素としては、シアニン（ポリメチン）系、キノン系、アゾ系、インジゴ系、ポリエン系、スピロ系、ポルフィリン系、フタロシアニン系、ナフタロシアニン系等の色素を挙げることができるが、これらに限られたものではない。色調補正用色素は、上記ネオンカット色素を含む層に含有させることが好ましい。即ち、色調補正色素も、シアニン系色素を劣化させる傾向があるので、別層に含有させるのが、シアニン系色素の劣化防止に有効である。色調補正色素は、バインダ樹脂（粘着剤用樹脂）１００質量部に対して、０．１〜５質量部、さらに０．１〜２質量部、特に０．１〜０．５質量部含有することが好ましい。
【０１０６】
本発明の近赤外線吸収層に使用される樹脂は、例えばアクリル樹脂、ポリエステル樹脂、ウレタン樹脂、エポキシ樹脂、シリコン樹脂等の合成樹脂を挙げることができる。またこれらの樹脂は、硬化剤と組み合わせて使用することが好ましい。このような樹脂は、粘着性を有していても良く、この点からアクリル樹脂（特にアクリル樹脂系粘着剤）を用いることができる。
【０１０７】
本発明のネオンカット色素を含有する層に使用される樹脂は、例えばアクリル樹脂、ポリエステル樹脂、ウレタン樹脂、エポキシ樹脂、シリコン樹脂等の合成樹脂を挙げることができる。またこれらの樹脂は、硬化剤と組み合わせて使用することが好ましい。このような樹脂は、粘着性を有することが好ましく、この点からアクリル樹脂（特にアクリル樹脂系粘着剤）が好ましい。
【０１０８】
上記粘着剤用樹脂として好ましいアクリル樹脂の構成成分（モノマー）として、下記の化合物を挙げることができる。
【０１０９】
（メタ）アクリル酸アルキルエステルの好ましい例として；炭素数１〜１２の分岐していてもよいアルキル基、例えば、メチル（メタ）アクリレート、エチル（メタ）アクリレート、プロピル（メタ）アクリレート、イソプロピル（メタ）アクリレート、ブチル（メタ）アクリレート、イソブチル（メタ）アクリレート、ペンチル（メタ）アクリレート、ヘキシル（メタ）アクリレート、２−エチルヘキシル（メタ）アクリレート、オクチル（メタ）アクリレート、ノニル（メタ）アクリレート、デシル（メタ）アクリレート、ドデシル（メタ）アクリレート、ラウリル（メタ）アクリレートを挙げることができる（（メタ）アクリレートはアクリレートとメタクリレートの両方を意味する）。特に、エチル（メタ）アクリレート、ブチル（メタ）アクリレート、イソブチル（メタ）アクリレート、２−エチルヘキシル（メタ）アクリレートが好ましい。
【０１１０】
（メタ）アクリル酸アルコキシアルキルエステルの特に好ましい例として；メトキシエチル（メタ）アクリレート及びエトキシエチル（メタ）アクリレート等を挙げることができる。
【０１１１】
芳香環含有モノマー（分子構造中に芳香族基を含む共重合可能な化合物）の好ましい例としては；フェニルアクリレート、フェノキシエチル（メタ）アクリレート、ベンジル（メタ）アクリレート、フェノキシジエチレングリコール（メタ）アクリレート、エチレンオキサイド変性ノニルフェノール（メタ）アクリレート、ヒドロキシエチル化β−ナフトールアクリレート、ビフェニル（メタ）アクリレート、スチレン、ビニルトルエン、α-メチルスチレン等を挙げることができる。特に、フェニルアクリレート、フェノキシエチル（メタ）アクリレート、ベンジル（メタ）アクリレート、フェノキシジエチレングリコール（メタ）アクリレートが好ましい。
【０１１２】
水酸基含有モノマーの例としては；２−ヒドロキシエチル（メタ）アクリレート、４−ヒドロキシブチル（メタ）アクリレート、２−ヒドロキシプロピル（メタ）アクリレート、２−ヒドロキシブチル（メタ）アクリレート、６−ヒドロキシヘキシル（メタ）アクリレート、１，４−シクロヘキサンジメタノールモノ（メタ）アクリレート、クロロ−２−ヒドロキシプロピルアクリレート、ジエチレングリコールモノ（メタ）アクリレート、アリルアルコール等を挙げることができる。特に、２−ヒドロキシエチル（メタ）アクリレート、４−ヒドロキシブチル（メタ）アクリレートが好ましい。
【０１１３】
更に、分子内にカルボキシル基を有するモノマーの好ましい例としては、（メタ）アクリル酸、２−カルボキシエチル（メタ）アクリレート、３−カルボキシプロピル（メタ）アクリレート、４−カルボキシブチル（メタ）アクリレート、イタコン酸、クロトン酸、マレイン酸、フマル酸及び無水マレイン酸等を挙げることができる。特に、（メタ）アクリル酸が好ましい。
【０１１４】
また、アミノ基含有モノマーの好ましい例としては、アミノエチル（メタ）アクリレート、ジメチルアミノエチル（メタ）アクリレート、ジメチルアミノプロピル（メタ）アクリレート、ビニルピリジン等を挙げることができる。特に、ジメチルアミノエチル（メタ）アクリレートが好ましい。
【０１１５】
上記アクリル樹脂は、溶液重合法、塊状重合法、乳化重合法及び懸濁重合法等の従来公知の重合法により製造することができるが、乳化剤や懸濁剤等の重合安定剤を含まない溶液重合法及び塊状重合法により製造したものが好ましい。また、前記アクリル系ポリマーのゲルパーミュエーションクロマトグラフィー（ＧＰＣ）による重量平均分子量（Ｍｗ）は、８０万〜１６０万であり、好ましくは８０万〜１５０万である。Ｍｗが、８０万未満であると、硬化剤配合を好適な範囲に調製しても、熱時の粘着剤の凝集力が十分でなく、高温条件下での発泡が生じやすく、１６０万を超えると、粘着剤の応力緩和性が低下しやすい。重量平均分子量と数平均分子量（Ｍｎ）との比（Ｍｗ／Ｍｎ）が１０〜５０であることが好ましい。さらに２０〜５０であるのが好適である。前記比（Ｍｗ／Ｍｎ）が大きくなりすぎると、低分子量ポリマーが増加し、発泡が生じやすくなるり、逆に前記比（Ｍｗ／Ｍｎ）が小さくなりすぎると、応力緩和性が低下しやすくなる。
【０１１６】
上記アクリル樹脂は、硬化剤と共に使用することが好ましい。硬化剤としては、エポキシ化合物系架橋剤、イソシアネート化合物系架橋剤、金属キレート化合物系架橋剤、アジリジン化合物系架橋剤及びアミノ樹脂系架橋剤を挙げることができる。中でも、分子内に２個以上のエポキシ基を有するエポキシ化合物系架橋剤、分子内に２個以上のイソシアネート基を有するイソシアネート化合物系架橋剤、及びアジリジン化合物系架橋剤が好ましく、特に、エポキシ化合物系架橋剤が好ましい。
【０１１７】
分子内に２個以上のエポキシ基を有するエポキシ化合物系架橋剤としては、１，３−ビス（Ｎ，Ｎ−ジグリシジルアミノメチル)シクロヘキサン、Ｎ，Ｎ，Ｎ’，Ｎ’−テトラグリジル−ｍ−キシリレンジアミン、Ｎ，Ｎ，Ｎ’，Ｎ’−テトラグリジルアミノフェニルメタン、トリグリシジルイソシアヌレート、ｍ−Ｎ，Ｎ−ジグリシジルアミノフェニルグリシジルエーテル、Ｎ，Ｎ−ジグリシジルトルイジン、Ｎ，Ｎ−ジグリシジルアニリン、ペンタエリスリトールポリグリシジルエーテル、１，６−ヘキサンジオールジグリシジルエーテル等のエポキシ基を２個以上有する化合物が好ましい。
【０１１８】
イソシアネート化合物の例としては、トリレンジイソシアネート、クロルフェニレンジイソシアナート、ヘキサメチレンジイソシアナート、テトラメチレンジイソシアナート、イソホロンジイソシアネート、キシリレンジイソシアネート、ジフェニルメタンジイソシアネート、水添されたジフェニルメタンジイソシアネートなどのイソシアネートモノマー及びこれらイソシアネートモノマーをトリメチロールプロパンなどと付加したイソシアネート化合物やイソシアヌレート化物、ビュレット型化合物、さらにはポリエーテルポリオールやポリエステルポリオール、アクリルポリオール、ポリブタジエンポリオール、ポリイソプレンポリオールなど付加反応させたウレタンプレポリマー型のイソシアネート等を挙げることができる。
【０１１９】
さらに、アジリジン化合物系架橋剤の例としては、トリメチロールプロパントリ-β-アジリジニルプロピオネート、トリメチロールプロパントリ-β-（2-メチルアジリジン）プロピオネート、テトラメチロールメタントリ-β-アジリジニルプロピオネート、トリエチレンメラミン等を挙げることができる。
【０１２０】
上記架橋剤の配合量は、アクリル樹脂１００重量部に対して０．０００１〜２．０重量部であるが、前記エポキシ化合物系架橋剤を使用した場合には、０．０００１〜０．１重量部が好ましく、０．００１〜０．０５重量部が特に好ましい。
【０１２１】
本発明で好ましく使用される粘着性アクリル樹脂を含む粘着剤組成物は、透明性、視認性及び本発明の効果を損なわない範囲で有れば、紫外線吸収剤、酸化防止剤、防腐剤、防黴剤、粘着付与樹脂、可塑剤、消泡剤及び濡れ性調製剤等を配合しても良い。
【０１２２】
近赤外線吸収層は、上記シアニン系色素、ジイモニウム系色素以外に、必要により他の色素を使用することもできる。そのような色素としては、一般に８００〜１２００ｎｍの波長に吸収極大を有するもので、例としては、複合）タングステン酸化物、フタロシアニン系色素、金属錯体系色素、ニッケルジチオレン錯体系色素、シアニン系色素、スクアリリウム系色素、ポリメチン系色素、アゾメチン系色素、アゾ系色素、ポリアゾ系色素、ジイモニウム系色素、アミニウム系色素、アントラキノン系色素、を挙げることができ、特にシアニン系色素又、フタロシアニン系色素を適宜使用することができる。
【０１２３】
上記或いは通常の粘着剤層は、主として本発明の光学フィルム同士の接着、或いは光学フィルムをディスプレイに接着するための層であり、接着機能を有するものであればどのような樹脂でも使用することができる。例えば、ブチルアクリレート等から形成されたアクリル系粘着剤（前述アクリル樹脂を含む）、ゴム系粘着剤、ＳＥＢＳ（スチレン／エチレン／ブチレン／スチレン）及びＳＢＳ（スチレン／ブタジエン／スチレン）等の熱可塑性エラストマー（ＴＰＥ）を主成分とするＴＰＥ系粘着剤及び接着剤等も用いることができる。
【０１２４】
その層厚は、一般に５〜５００μｍ、特に１０〜１００μｍの範囲が好ましい。光学フィルタは、一般に上記粘着剤層をディスプレイのガラス板に圧着することによる装備することができる。
【０１２５】
本発明の光学フィルタの近赤外線吸収特性としては、８００〜１１００ｎｍの波長範囲の近赤外線における透過率の最小値が、当該波長範囲において３０％以下であることが好ましく、特に２０％以下が好ましい。これにより、周辺機器のリモコン等の誤作動が指摘されている波長領域の透過度を減少させる効果があり、特に、５６０〜６１０ｎｍの波長範囲の可視光線における視感透過率の最小値が、当該波長範囲において８０％以下、より好ましくは６０％以下、特に４０％以下とすることにより、上記効果に加えて、５６０〜６１０ｎｍにピークを持つオレンジ色が色再現性を悪化させる原因であることから、このオレンジ色の波長を吸収させる効果があり、これにより真赤性を高めて色の再現性を向上させたものである。
【０１２６】
またフィルタの透過光のＬ*ａ*ｂ*表示系のｂ*が−１５以上であることが好ましい。
【０１２７】
粘着剤層上に設けられる剥離シートの材料としては、ガラス転移温度が５０℃以上の透明のポリマーが好ましく、このような材料としては、ポリエチレンテレフタレート、ポリシクロヘキシレンテレフタレート、ポリエチレンナフタレート等のポリエステル系樹脂、ナイロン４６、変性ナイロン６Ｔ、ナイロンＭＸＤ６、ポリフタルアミド等のポリアミド系樹脂、ポリフェニレンスルフィド、ポリチオエーテルサルフォン等のケトン系樹脂、ポリサルフォン、ポリエーテルサルフォン等のサルフォン系樹脂の他に、ポリエーテルニトリル、ポリアリレート、ポリエーテルイミド、ポリアミドイミド、ポリカーボネート、ポリメチルメタクリレート、トリアセチルセルロース、ポリスチレン、ポリビニルクロライド等のポリマーを主成分とする樹脂を用いることができる。これら中で、ポリカーボネート、ポリメチルメタアクリレート、ポリビニルクロライド、ポリスチレン、ポリエチレンテレフタレートが好適に用いることができる。厚さは１０〜２００μｍが好ましく、特に３０〜１００μｍが好ましい。
【０１２８】
本発明の光学フィルタが、ディスプレイの１種であるプラズマディスプレイパネルの画像表示面に貼付された状態の１例を図４に示す。ディスプレイパネル４０の表示面の表面にネオンカット色素含有粘着剤層４４を介して光学フィルタが接着されている。即ち、透明基板４１の一方の表面に、メッシュ状導電層４４、ハードコート層４２Ａ、低屈折率層４２Ｂがこの順で設けられ、透明基板４１の他方の表面に近赤外線吸収層層４２及びネオンカット色素含有粘着剤層４３が積層された光学フィルタが、表示面に接着されている。そしてフィルタの縁部（側縁部）に、メッシュ状導電層４４’が露出している（例えば、端部の各層をレーザにより除去することにより得られる）。この露出したメッシュ状導電層４４’にプラズマディスプレイパネル４０の周囲に設けられた金属カバー４９にシールドフィンガー（板バネ状金属部品）４８を介して接触状態にされている。シールドフィンガー（板バネ状金属部品）の代わりに、導電性ガスケット等が用いても良い。これにより、光学フィルタと金属カバー４９が導通し、アースが達成される。金属カバー４９は金属枠、フレームでも良い。図４から明らかなように、メッシュ状導電層４４は、視聴者側を向いている。
【０１２９】
本発明のＰＤＰディスプレイは、一般に透明基板としてプラスチックフィルムを使用しているので、上記のように本発明の光学フィルタをその表面であるガラス板表面に直接貼り合わせることができるため、ＰＤＰ自体の軽量化、薄型化、低コスト化に寄与できる。また、ＰＤＰの前面側に透明成形体からなる前面板を設置する場合に比べると、ＰＤＰとＰＤＰ用フィルタとの間に屈折率の低い空気層をなくすことができるため、界面反射による可視光反射率の増加、二重反射などの問題を解決でき、ＰＤＰの視認性をより向上させることができる。
【実施例】
【０１３０】
以下、実施例と比較例を示し、本発明を具体的に説明するが、本発明は以下の実施例に限定されるものではない。
【０１３１】
［実施例１］
＜反射防止層及び近赤外線吸収層付きフィルムの作製＞
ＰＥＴフィルム（厚さ１８８μｍ、Ａ４３００；（株）東洋紡製）上に、下記組成を有するハードコート層形成用塗布液（固形分濃度：４０質量％；粘度：２５℃、１００ｃＰ）を、バーコータを用いて厚さが約１２μｍとなるように塗布し、８０℃のオーブン中で１分間乾燥させた後、積算光量１０００ｍＪ／ｃｍ2の紫外線を照射させて硬化させた。これにより積層体上にハードコート層（厚さ６．９μｍ）を有するディスプレイ用光学フィルタを作製した。
【０１３２】
（ハードコート層形成用塗布液）
ジペンタエリスリトールヘキサアクリレート                      １００質量部
ＴｉＯ2粒子（平均粒径０．１μｍ）                              １０質量部
重合開始剤（イルカギュア１８４、チバスペシャリティケミカル社製）  ７質量部
イソプロピルアルコール（ＩＰＡ）                                ５０質量部
メチルエチルケトン（ＭＥＫ）                                  １００質量部
シクロヘキサノン（ＣＡＮ）                                    ２５質量部
【０１３３】
次いで、下記の組成：
（低屈折率層形成用塗布液）
オプスターＪＮ―７２１２（日本合成ゴム（株）製）            １００質量部
メチルエチルケトン                                          １１７質量部
メチルイソブチルケトン                                      １１７質量部
を混合して得た塗布液を、上記ハードコート層上にバーコータを用いて塗布し、１２０℃のオーブン中で３０分間乾燥、硬化させた。これにより、ハードコート層上に厚さ９０ｎｍの低屈折率層（屈折率１．４０）を形成した。
【０１３４】
ハードコート層及び低屈折率層からなる反射防止層が設けられたＰＥＴフィルムの裏面に、下記の組成：
（近赤外線吸収層形成用塗布液）
ポリメチルメタクリレート                                    ３０質量部
ジインモニウム化合物
（ＣＩＲ−１０８５（日本カーリット（株）製）                  １．３質量部
シアニン系色素
（ＳＤ−５０−Ｅ１０Ｎ、住友精化（株））                      １．０質量部
メチルエチルケトン                                        １５２質量部
メチルイソブチルケトン                                      １８質量部
を混合して得た塗工液を、上記ＰＥＴフィルムの裏面にグラビアコート法により塗布し、８０℃のオーブン中で５分間乾燥させた。これにより、ＰＥＴフィルム上に厚さ５μｍの近赤外線吸収層を形成した。
【０１３５】
（ネオンカット色素含有粘着剤層形成用塗布液）
下記の配合：
アクリル樹脂系粘着剤（商品名ＳＫダイン１８１１Ｌ、綜研化学（株）製、
固形分２０質量％、酢酸エチル溶液）                        １００質量部
イソシアネート硬化剤（商品名ＴＤ−７５、綜研化学（株）製、
固形分７５質量％、酢酸エチル溶液）                            ２質量部
ネオンカット色素（商品名ＴＡＰ−２、山田化学工業（株）製）      ０．０５質量部
色調補正色素（Ｐｌａｓｔ  Ｒｅｄ  ８３８０；
アントラキノン系：有本化学工業（株）製）                      ０．０５質量部
を混合して得た塗布液を、アプリケータを用いて乾燥後厚さが２５μｍとなるように塗布し、８０℃のオーブン中で２分間乾燥させた。これにより積層体上にネオンカット機能及び色調補正機能付き粘着剤層（厚さ２５μｍ）を形成した。
【０１３６】
これにより反射防止層、近赤外線吸収層及びネオンカット機能付き粘着剤層を有するフィルムを得た。
＜粘着剤層付きメッシュ状導電層フィルムの作製＞
ＰＥＴフィルム（厚さ１００μｍ、Ａ４３０３；（株）東洋紡製）上に、平均高さが３．３μｍ、ピッチが１６５μｍの銅箔（開口率８５％）の印刷メッシュを有するメッシュ状導電層フィルムを用意した。
【０１３７】
上記メッシュ状導電層フィルムの裏面に、下記組成：
（粘着剤層形成用塗布液）
アクリル樹脂系粘着剤（商品名ＳＫダイン１８１１Ｌ、綜研化学（株）製、
固形分２０質量％、酢酸エチル溶液）                            １００質量部
イソシアネート硬化剤（商品名ＴＤ−７５、綜研化学（株）製、
固形分７５質量％、酢酸エチル溶液）                                ２質量部
を混合して得た塗工液を、バーコータを用いて塗布し、８０℃のオーブン中で５分間乾燥させた。これにより、メッシュ状導電層フィルムの裏面に厚さ２５μｍの粘着剤層を形成した。
【０１３８】
＜ディスプレイ用光学フィルタの作製＞
ガラス板上に、上記で得た粘着剤層付きメッシュ状導電層フィルムを、粘着剤層とガラス板表面が対向するように載置し、さらにメッシュ状導電層フィルムの導電層の上に、反射防止層及びネオンカット機能付き近赤外線吸収層付きフィルムを、導電層と近赤外線吸収層が接触するように載置し、これらを加熱（８０℃）下に圧着した。
【０１３９】
これにより、ディスプレイ用光学フィルタ（図２参照）を得た。
［実施例２］
実施例１において、ネオンカット色素含有粘着剤層形成用塗布液の代わりに粘着剤層形成用塗布液を用い、粘着剤層形成用塗布液の代わりにネオンカット色素含有粘着剤層形成用塗布液を用いた以外は同様にしてディスプレイ用光学フィルタを得た。
【０１４０】
［比較例１］
実施例１において、近赤外線吸収層形成用塗布液として下記の配合のものを用い、ネオンカット色素含有粘着剤層を形成しなかった以外は同様にしてディスプレイ用光学フィルタを得た。
【０１４１】
（近赤外線吸収層形成用塗布液）
ポリメチルメタクリレート                                    ３０質量部
ジインモニウム化合物
（ＣＩＲ−１０８５（日本カーリット（株）製）                  １．３質量部
シアニン系色素
（ＳＤ−５０−Ｅ１０Ｎ、住友精化（株））                      １．０質量部
ネオンカット色素（商品名ＴＡＰ−２、山田化学工業（株）製）    ３．０質量部
色調補正色素（Ｐｌａｓｔ  Ｒｅｄ  ８３８０；
アントラキノン系：有本化学工業（株）製）                    ３．０質量部
メチルエチルケトン                                        １５２質量部
メチルイソブチルケトン                                      １８質量部
【０１４２】
［光学フィルタの評価］
（１）耐久性
得られた光学フィルタについて、メタリングウェザーメータ（８２０ｎｍ（使用したシアニン色素の極大吸収波長）の光を使用）による試験を行った。５時間後及び１０時間後の透過率の変化量を測定した。
【０１４３】
透過率の測定：
試験後の光学フィルタについて、上記８２０ｎｍの光の透過率を分光光度計ＵＶ３１００ＰＣ（島津製作所（株）製）により測定した。
【０１４４】
上記結果を表１に示す。
【０１４５】
【表１】
2009271179.tif 000010
【０１４６】
実施例１、２で得られたディスプレイ用光学フィルタは、メタリングウェザーメータ試験後もシアニン色素の吸収がほとんど低下しておらず、所定の近赤外線吸収機能を維持していると考えられる。
【図面の簡単な説明】
【０１４７】
【図１】本発明のディスプレイ用光学フィルタの基本構成の１例を示す概略断面図である。
【図２】本発明のディスプレイ用光学フィルタの好適態様の１例の概略断面図である。
【図３】本発明のディスプレイ用光学フィルタの好適態様の別の１例の概略断面図である。
【図４】本発明の光学フィルタが、ディスプレイの１種であるプラズマディスプレイパネルの画像表示面に貼付された状態の１例の概略断面図である。
【符号の説明】
【０１４８】
１１、２１Ａ、２１Ｂ、３１、４１  透明基板
１２、２２、３２  近赤外線吸収層
１３、２３Ａ、２３Ｂ、３３  粘着剤層
２４、３４、４４  導電層
【図１】
2009271179.tif 000011
【図２】
2009271179.tif 000012
【図３】
2009271179.tif 000013
【図４】
2009271179.tif 000014